(57)【特許請求の範囲】
【請求項１】
乾式延伸の型押しされた微細孔膜ワイプであって、前記膜ワイプは重合体から製造され、前記重合体は、細孔の形成を促進するために細孔またはあらゆる細孔形成材料を形成する後続の除去のためにあらゆる油を押し出す、型押しされた微細孔膜ワイプ。
【請求項２】
皮脂の吸い取りに適合され、眼鏡、電子機器、携帯電話、表示装置、光学機器、カメラのレンズ、顕微鏡のレンズ、および他の精密光学部品、ならびにそれらの組合せのような表面からの指紋ならびに汚れなどの除去に適合された、請求項１に記載の型押しされた微細孔膜ワイプ。
【請求項３】
型押しされた乾式延伸の微細孔膜またはフィルムを含む、請求項１に記載の型押しされた微細孔膜ワイプ。
【請求項４】
前記型押しされた乾式延伸の微細孔膜は、型押しされるのみであるか、単一プライフィルムであるか、２層フィルムであるか、多プライフィルムであるか、および不織布とともに型押しされるか、のうち少なくとも１つである、請求項３に記載の型押しされた微細孔膜ワイプ。
【請求項５】
前記不織布は、スパンボンド不織布材料、メルトブローン不織布材料、および電界紡糸不織布材料からなる群から選択される、請求項４に記載の型押しされた微細孔膜ワイプ。
【請求項６】
前記不織布はポリプロピレン（ＰＰ）不織布である、請求項４に記載の型押しされた微細孔膜ワイプ。
【請求項７】
前記微細孔膜またはフィルムおよび前記不織布は、接着積層または熱積層、型押し、艶出し、またはそれらの組合せを通じて組み合わせられる、請求項４に記載の型押しされた微細孔膜ワイプ。
【請求項８】
型押しされていない同等の膜と比較されるときに、厚さは３０〜３５％の範囲内で減少し、穿刺力は３５〜３６％の範囲内で増加し、縦方向（ＭＤ）引張は５１〜１２４％の範囲内で増加し、横方向（ＴＤ）引張は３３〜５８％の範囲内で増加する、請求項１に記載の型押しされた微細孔膜ワイプ。
【請求項９】
パターンのない領域内における前記膜の部分的な圧搾を伴う型押しを通じる、前記ワイプ内のパターンと、
前記膜の部分的な圧搾に起因し、吸収された皮脂からの視覚的対比を提供する、高められた透光性と、
型押工程、特に前記膜の大部分の部分的な圧搾および透光性領域内の淡く、薄く、平行な線または他の折り目加工されたパターンの付与を通じる、前記膜の改善された触覚（すなわち手）と、白色パターン領域と透光性の部分的に圧搾された領域との対比を通じる、前記膜内の顕著な視覚的効果の生成と、繊細な繊維の感触および外観を与える透光性領域内の淡く、薄く、平行な線または他の折り目加工されたパターンの生成を通じる顕著な視覚的効果のさらなる強化と、部分的な圧搾を通じる縦方向、横方向におけるワイプの引張強度、および／または穿刺強度の増加と、それらの組合せとのうち少なくとも１つと、
のうち少なくとも１つを含む、請求項３に記載の型押しされた微細孔膜ワイプ。
【請求項１０】
乾式延伸の膜を備え、かつ、円形形状の細孔、および０．５乃至５．０の範囲内の縦方向の引張強度対横方向の引張強度の比を有する、型押しされた微細孔重合体フィルム
を備える、請求項１に記載の型押しされた微細孔膜ワイプ。
【請求項１１】
連続のまたは不連続の型押しまたは艶出しを有する、請求項１０に記載の型押しされた微細孔膜ワイプ。
【請求項１２】
前記膜は、半結晶性重合体である重合体から製造された、ポリオレフィン、フッ化炭素、ポリアミド、ポリエステル、ポリアセタール（またはポリオキシメチレン）、多硫化物、ポリビニルアルコール、それらの共重合体、およびそれらの組合せからなる群から選択される重合体から製造された、ポリオレフィン、フッ化炭素、ポリアミド、ポリエステル、ポリアセタール（またはポリオキシメチレン）、多硫化物、ポリフェニルスルファイド、ポリビニルアルコール、インパクト共重合体、それらの共重合体、それらの混合物、およびそれらの組合せからなる群から選択される重合体から製造された、Ｃｅｌｇａｒｄ（登録商標）のブランドの乾式工程膜、単一層もしくは多層の膜、複合体または積層体のうち少なくとも１つである、請求項１０に記載の型押しされた微細孔膜ワイプ。
【請求項１３】
前記膜は、０．０３乃至０．５０ミクロンの範囲内にある前記微細孔重合体フィルムの平均孔サイズを有し、
前記微細孔重合体フィルムは２０〜８０％の範囲内の多孔性を有し、
前記円形形状の細孔は０．７５乃至１．２５の範囲内のアスペクト比を有し、
前記横方向の引張強度は１７５Ｋｇ／ｃｍ２以上である、請求項１０に記載の型押しされた微細孔膜ワイプ。
【請求項１４】
前記微細孔膜ワイプは、乾式工程の２軸に延伸された多孔性重合体フィルムの少なくとも１つの層を備え、前記多孔性重合体フィルムは、少なくとも８ミクロンの厚さ、少なくとも２２５ｋｇｆ／ｃｍ２の横方向の引張強度、９０℃で６．０％未満かつ１２０℃で１５．０％未満の横方向の収縮、および８ミクロン乃至８０ミクロンの範囲内の厚さの少なくとも１つをさらに有し、
前記多孔性重合体フィルムは、ポリプロピレン、ポリエチレン、それらの混合物、インパクト共重合体、およびそれらの組合せの１つを備える、請求項１に記載の型押しされた微細孔膜ワイプ。
【請求項１５】
前記膜は、円形形状の細孔、４０％乃至９０％の多孔性、０．５乃至５．０の範囲内の縦方向の引張強度対横方向の引張強度の比、１００未満のガーレー値、少なくとも０．０４ミクロンの平均流孔径、少なくとも０．０７ミクロンのアクアポアサイズ、および１４０ｐｓｉより大きい水頭圧を有する、請求項３に記載の型押しされた微細孔膜ワイプ。
【請求項１６】
６５％〜９０％の多孔性、１．０乃至５．０の範囲内の縦方向の引張強度対横方向の引張強度の比、６０未満のＪＩＳガーレー値、少なくとも０．０５ミクロンの平均流孔径、および少なくとも０．０８ミクロンのアクアポアサイズを有する、請求項１５に記載の型押しされた微細孔膜ワイプ。
【請求項１７】
請求項１に記載の型押しされた微細孔膜ワイプ、皮脂の吸い取りのための型押しされた微細孔膜ワイプ、または眼鏡、ならびに電話の画面および他の表示装置のような電子機器のような表面から指紋および汚れなどの除去のための型押しされた微細孔膜ワイプを製造する方法であって、前記方法は、
重合体を非多孔性前駆体の中に押し出すステップと、
前記非多孔性前駆体を２軸に延伸するステップであって、前記２軸に延伸するステップは、縦方向の延伸および横方向の延伸を含み、前記横方向の延伸は同時に制御された縦方向の弛緩を含むステップと、
２軸に延伸された膜を型押しするステップと、
を含む、方法。
【請求項１８】
前記重合体は半結晶重合体であるか、
前記重合体は、ポリオレフィン、フッ化炭素、ポリアミド、ポリエステル、ポリアセタール（またはポリオキシメチレン）、多硫化物、ポリビニルアルコール、それらの共重合体、およびそれらの組合せからなる群から選択されるか、
前記方法は、前記押し出すステップの後、および前記２軸に延伸するステップの前に前記非多孔性前駆体をアニーリングするステップをさらに含み、前記アニーリングするステップは、Ｔｍ−８０℃乃至Ｔｍ−１０℃の範囲内の温度で行われるか、
前記２軸に延伸するステップは、縦方向に延伸するステップと、その後、同時の縦方向の弛緩を含む、横方向に延伸するステップと、をさらに含み、縦方向に延伸するステップは、温延伸もしくは冷延伸または両方として行われ、縦方向の冷延伸はＴｍ−５０℃未満の温度で行われ、かつ／または縦方向の温延伸はＴｍ−１０℃未満の温度で行われるか、
合計の縦方向の延伸は５０〜５００％の範囲内にあり、合計の横方向の延伸は１００〜１２００％の範囲内にあり、前記横方向の延伸からの前記縦方向の弛緩は５〜８０％の範囲内にあるか、またはそれらの組合せであるか、および、
前記方法は、前記２軸に延伸された膜の片側に不織布を提供するステップをさらに含むか、
のうち少なくとも１つである、請求項１７に記載の方法。
【請求項１９】
請求項１に記載の型押しされた微細孔膜ワイプを提供するステップを含む、表面を払拭または浄化する方法。
【請求項２０】
前記表面は、眼鏡、電子機器、携帯電話、表示装置、光学機器、カメラのレンズ、顕微鏡のレンズ、および他の精密光学部品、ならびにそれらの組合せからなる群から選択される、請求項１９に記載の方法。
【発明の詳細な説明】
【技術分野】
【０００１】
関連出願の相互参照
本出願は、２０１４年３月１９日に出願された米国特許仮出願第６１／９５５，２７２号の利益および優先権を主張し、その全体が参照によって本明細書に組み込まれる。
【０００２】
本出願は、新規もしくは改良された多孔膜ワイプならびにその製造方法および使用方法、人の皮膚もしくは顔から油を吸い取る際、ならびに／または眼鏡、電子機器、携帯電話、表示装置、光学機器、カメラのレンズ、顕微鏡のレンズ、および他の精密光学部品ならびに／または同様のものなどの他の表面から指紋および汚れなどの除去に使用するような、新規もしくは改良された多孔膜ワイプを利用して油を吸い取るための新規もしくは改良された方法に関する。少なくとも選択された実施形態では、該新規または改良された多孔膜ワイプは、型押しされたまたは艶出しされた微細孔膜ワイプであってもよい。少なくともある特定の実施形態では、型押しされたまたは艶出しされた微細孔膜ワイプは、メッシュ、スパンボンド、メルトブローン、もしくは電界紡糸または他のマイクロファイバーもしくはナノ繊維材料などの、不織布とともに型押しされた微細孔膜であってもよい。少なくとも選択された実施形態では、型押しされた微細孔膜ワイプは、ポリエチレンおよび／もしくはポリプロピレンのインパクト共重合体から製造された、２軸に配向された微細孔膜を含んでもよく、または備えてもよい。少なくともある特定の実施形態では、型押しされた微細孔膜ワイプは、メッシュ、スパンボンド、メルトブローン、もしくは電界紡糸または他のマイクロファイバーもしくはナノ繊維のポリプロピレンおよび／もしくはポリエチレンの不織布などの、ポリプロピレンおよび／またはポリエチレンの不織布とともに型押しされた、ポリエチレンおよび／またはポリプロピレンのインパクト共重合体から製造された２軸に配向された微細孔膜を含んでもよく、または備えてもよい。
【背景技術】
【０００３】
公知の微細孔膜を様々な工程によって製造することができ、またそれらの工程によって製造される膜は、膜の物理特性に大きな影響を及ぼし得る。Ｋｅｓｔｉｎｇ，Ｒ．著、Ｓｙｎｔｈｅｔｉｃ  Ｐｏｌｙｍｅｒｉｃ  Ｍｅｍｂｒａｎｅｓ，  Ａ  ｓｔｒｕｃｔｕｒａｌ  ｐｅｒｓｐｅｃｔｉｖｅ、第２版、Ｊｏｈｎ  Ｗｉｌｅｙ  ＆  Ｓｏｎｓ、米国ニューヨーク州、Ｎｅｗ  Ｙｏｒｋ（１９８５年）を参照されたい。微細孔膜を製造するための少なくとも３つの商業的に利用可能な工程には、乾式延伸工程（セルガード工程としても公知である）、湿式工程、および粒子延伸工程が含まれる。
【０００４】
乾式延伸工程は、非多孔性前駆体を延伸することに起因して孔形成する工程を指す。参照により本明細書に組み込まれている、Ｋｅｓｔｉｎｇ著、同書、２９０〜２９７ページを参照されたい。乾式延伸工程は、湿式工程および粒子延伸工程とは異なる。概して（２、３の例を挙げると）相反転工程、または抽出工程またはＴＩＰＳ工程としても公知である湿式工程では、重合原材料が加工油（可塑剤と称されることもある）と混合され、この混合物は押出成形され、その後加工油が除去されるときに細孔が形成される（こうしたフィルムを油の除去の前後に延伸することができる）。参照により本明細書に組み込まれている、Ｋｅｓｔｉｎｇ著、同書、２３７〜２８６ページを参照されたい。概して粒子延伸工程では、重合原材料が粒子状物と混合され、この混合物は押出成形され、重合体と粒子状物との間の界面が延伸力に起因して破断するときに細孔が延伸中に形成される。参照により本明細書に組み込まれている、米国特許第６，０５７，０６１号および第６，０８０，５０７号を参照されたい。
【０００５】
乾式延伸工程によって製造される膜は優れた商業的成功を満たしてきた一方で、膜をより広範囲の用途に使用できるように膜の物理特性を改良することが必要とされている。
【０００６】
米国特許第６，６０２，５９３号は、乾式延伸工程によって製造された微細孔膜を対象とする。ここで得られる膜は、横方向の引張強度の縦方向の引張強度に対する比が０．１２〜１．２である。本明細書では、ＴＤ／ＭＤの引張強度比は、前駆体が押出成形される際に、少なくとも１．５のブローアップ比が獲得される。
【０００７】
全体が本明細書に組み込まれた米国特許出願公開第２００７／０１９６６３８号は、乾式延伸工程によって製造された微細孔膜を開示している。微細孔膜は実質的に円形形状の細孔を有し、縦方向の引張強度の横方向の引張強度に対する比が０．５〜５．０の範囲内である。前述の微細孔膜を製造する方法は、重合体を非多孔前駆体に押し出すステップ、および非多孔前駆体を２軸に延伸するステップを含み、２軸に延伸するステップは、縦方向に延伸するステップおよび横方向に延伸するステップを含み、横方向に延伸するステップは同時に制御された縦方向の弛緩を含む。
【０００８】
全体が本明細書に組み込まれた米国特許出願公開第２０１１／０２２３４８６号は、実質的に円形形状の細孔を有し、縦方向の引張強度の横方向の引張強度に対する比が０．５〜６．０の範囲内である、乾式延伸工程によって製造された微細孔膜を開示している。前述の微細孔膜を製造する方法は、重合体を非多孔前駆体に押し出すステップ、および非多孔前駆体を２軸に延伸するステップを含み、２軸に延伸するステップは、縦方向に延伸するステップおよび横方向に延伸するステップを含み、横方向に延伸するステップは同時に制御された縦方向の弛緩を含む。このような膜の少なくとも選択された実施形態は、２軸に配向された多孔膜、ならびに２軸に配向された微細孔膜、２軸に配向されたマクロ多孔膜、濾過媒体、湿度制御媒体、平坦シート膜、および液体保持媒体などを含む複合体、関連方法、製造方法、ならびに使用方法などを対象とするように開示されていた。
【０００９】
乾式延伸工程によって製造された膜は、米国ノースカロライナ州のＬＬＣ  ｏｆ  ＣｈａｒｌｏｔｔｅのＣｅｌｇａｒｄから販売されている種々のＣＥＬＧＡＲＤ（登録商標）の乾式延伸多孔膜などの優れた商業的成功を果たしてきた一方で、このような多孔膜の一部は、より幅広い用途に使用できる、または特定の目的により良好に実行できることなどが見出された。
【００１０】
人の皮膚、特に顔の表面上の皮脂などの油の堆積とともに、他の対象の表面（眼鏡、電子機器、携帯電話、表示装置、光学機器、カメラのレンズ、顕微鏡のレンズ、および他の精密光学部品などの上の指紋ならびに汚れなど）を除去するまたは低減するために、ワイプの使用が公知である。油、汚れおよび指紋などは望ましくないテカリおよび／または感触を与えると長い間認識されてきた。その油、指紋および／または汚れを除去するために、人々は様々な吸取材料またはワイプを使用する。皮膚および顔に今日使用する主な材料には、微細孔ポリプロピレン膜に加えて様々なタイプの紙（すなわちセルロースベースの材料）が含まれる。これらの材料の一部の所望の特徴には、これに限定されないが、以下のもの、すなわち指と顔のどちらにも心地良い感触、指に油性残留物を残すことなく油を吸収すること（微細孔ポリプロピレン膜はこれに関して紙より良好に機能する）、吸収した油を可視的に示すこと、また顔用化粧品を汚すあるいは邪魔することなく油を吸収することが含まれる。眼鏡、電子機器、携帯電話、表示装置、光学機器、カメラのレンズ、顕微鏡のレンズ、および他の精密光学部品などの対象の表面を浄化または吸い取るために使用される最も一般的な材料は、糸くずの出ない化学ワイプである。このような糸くずの出ない化学ワイプの一例は、Ｋｉｍｂｅｒｌｙ−Ｃｌａｒｋ  Ｃｏｒｐｏｒａｔｉｏｎから販売されているＫｉｍｔｅｃｈ（登録商標）Ｔｏｕｃｈｓｃｒｅｅｎ  Ｗｉｐｅ（登録商標）である。これらの材料の一部の所望の特徴には、これに限定されないが、以下のもの、すなわち細心の注意を要する課題に対して設計されること、糸くずが少ないこと、研磨しないこと、心地良い感触、指に油性残留物を残すことなく油を吸収すること、吸収した油を可視的に示すこと、また帯電防止を施すことが含まれる。
【００１１】
顔用吸取紙は、特に中国、日本および韓国などの東アジア諸国において若い女性の間で近年人気が高まっている。これらの使い捨てシートで皮膚上を吸い取ることにより、望ましくない「テカリ」を取り除くことができる。また使用者は、座瘡になり難いより清潔な皮膚のためになると捉えていることがある。現在市場には２つのタイプの顔用ブロッター、すなわち紙および重合体がある。進物用の包装に使用される薄い紙に類似した紙から製造されたブロッターは、油をある程度吸収するが、若干堅い傾向がある。Ｊｏｈｎｓｏｎ  ＆  Ｊｏｈｎｓｏｎ製のＣｌｅａｎ  ＆  Ｃｌｅａｒを含む様々なブランドの下で販売されている微細孔重合体のブロッターは、より柔らかく、概して油の吸収により有効である。
【発明の概要】
【発明が解決しようとする課題】
【００１２】
したがってある特定の用途、またはある特定の条件などに対して独自の特徴を提供する新規または改良されたワイプを開発することが明らかに必要とされている。
【課題を解決するための手段】
【００１３】
少なくとも選択された実施形態によれば、本発明は上記の必要性、用途、課題または問題に対処し、新規または改良された膜ワイプ、複合体ワイプ、および／または関連方法を提供する。少なくとも選択された好ましい実施形態によれば、本発明は、型押しされた微細孔膜ワイプ、複合体、積層、および／または関連方法を提供する。型押しされた、または艶出しされたＣｅｌｇａｒｄ（登録商標）ポリオレフィン膜のような微細孔膜は、これに限定されないが、皮膚および顔用吸取りワイプ、眼鏡用ワイプ、携帯電話、表示装置などのような電子機器用ワイプ、光学機器、カメラのレンズ、顕微鏡のレンズ、および他の精密光学部品などのような光学用ワイプなどを含む様々な用途に対するワイプとして使用可能であり得、またメッシュ、スパンボンド、メルトブローン、もしくは電界紡糸または他のマイクロファイバーもしくはナノ繊維ポリプロピレンおよび／またはポリエチレンの不織布などの、ポリプロピレンおよび／またはポリエチレンの不織布とともに組み合わされてもよく、あるいは型押しされてもよい。
【００１４】
本明細書に使用され説明される場合、型押しは、これに限定されないが、打たれた、波紋を付けた、型押しされた、シュライナー加工などをした、およびそれらの組合せなどを含む材料を型押しする、または艶出しするあらゆるタイプの工程を説明し得る。一実施形態では、型押しは、１つまたは複数のローラがその上に刻まれたパターンを有する場合の型押しでもよく、パターンはフィルムまたは繊維上にスタンプされ、この場合最後にローラに依存して隆起したパターンまたは沈んだパターンが得られる。
【００１５】
一実施形態では、微細孔膜フィルムのみに艶出しすることができる、かつ／または型押しすることができる。選択された実施形態では、本型押しされた微細孔膜ワイプを生成するために艶出しされたかつ／または型押しされた微細孔膜フィルムのみが、単一プライフィルムであってもよい。他の選択された実施形態では、本型押しされた微細孔膜ワイプを生成するために艶出しされたかつ／または型押しされた微細孔膜フィルムのみが、２層フィルムであってもよい。他の選択された実施形態では、本型押しされた微細孔膜ワイプを生成するために艶出しされたかつ／または型押しされた微細孔膜フィルムのみが、多プライフィルムであってもよい。
【００１６】
別の実施形態では、本型押しされた微細孔膜ワイプは、これに限定されないが、スパンボンド不織布材料、メルトブローン不織布材料、および／または電界紡糸不織布材料を含む不織布とともに型押しされた微細孔膜フィルムを含んでもよい。本型押しされた微細孔膜ワイプに使用される不織布は、あらゆる所望の材料から製造されてもよい。一実施形態では、不織布は、これに限定されないが、ポリプロピレン（ＰＰ）スパンボンド不織布、ＰＰメルトブローン不織布、またはＰＰ電界紡糸不織布材料を含むＰＰ不織布であってもよい。微細孔膜フィルムおよび不織布を、これに限定されないが、接着積層または熱積層を通して、および／または本開示の型押工程もしくは艶出工程を含む、あらゆる方法で組み合わせることができる。
【図面の簡単な説明】
【００１７】
【図１】本明細書に選択された実施形態による、型押しされた微細孔膜ワイプの表面の写真画像である。
【発明を実施するための形態】
【００１８】
少なくとも選択された実施形態によれば、本発明は上記の必要性、用途、課題または問題に対処し、新規または改良された膜ワイプ、複合体ワイプ、および／または関連方法を提供する。少なくとも選択された好ましい実施形態によれば、本発明は、型押しされた微細孔膜ワイプ、複合体、積層、および／または関連方法を提供する。型押しされた、または艶出しされたＣｅｌｇａｒｄ（登録商標）ポリオレフィン膜のような微細孔膜は、これに限定されないが、皮膚および顔用吸取りワイプ、眼鏡用ワイプ、携帯電話、表示装置などのような電子機器用ワイプ、光学機器、カメラのレンズ、顕微鏡のレンズ、および他の精密光学部品などのような光学用ワイプなどを含む様々な用途に対するワイプとして使用可能であり得、またメッシュ、スパンボンド、メルトブローン、もしくは電界紡糸または他のマイクロファイバーもしくはナノ繊維ポリプロピレンおよび／またはポリエチレンの不織布などの、ポリプロピレンおよび／またはポリエチレンの不織布とともに組み合わされてもよく、あるいは型押しされてもよい。
【００１９】
本明細書に使用され説明される場合、型押しは、これに限定されないが、打たれた、波紋を付けた、型押しされた、シュライナー加工などをした、およびそれらの組合せなどを含む、材料をあらゆる型押しする、または艶出しするタイプの工程を説明できる。一実施形態では、型押しは、１つまたは複数のローラがその上に刻まれたパターンを有する場合の型押しでもよく、パターンはフィルムまたは繊維上にスタンプされ、この場合最後にローラに依存して隆起したパターンまたは沈んだパターンが得られる（例えば図１に示されたパターを参照されたい）。
【００２０】
一実施形態では、微細孔膜フィルムのみに艶出しすることができる、かつ／または型押しすることができる。選択された実施形態では、本型押しされた微細孔膜ワイプを生成するために艶出しされたかつ／または型押しされた微細孔膜フィルムのみが、単一プライフィルムであってもよい。他の選択された実施形態では、本型押しされた微細孔膜ワイプを生成するために艶出しされたかつ／または型押しされた微細孔膜フィルムのみが、２層フィルムであってもよい。他の選択された実施形態では、本型押しされた微細孔膜ワイプを生成するために艶出しされたかつ／または型押しされた微細孔膜フィルムのみが、多プライフィルムであってもよい。
【００２１】
別の実施形態では、本型押しされた微細孔膜ワイプは、これに限定されないが、スパンボンド不織布材料、メルトブローン不織布材料、および／または電界紡糸不織布材料を含む、不織布とともに型押しされた微細孔膜フィルムを含んでもよい。本型押しされた微細孔膜ワイプに使用される不織布は、あらゆる所望の材料から製造されてもよい。一実施形態では、不織布は、これに限定されないが、ポリプロピレン（ＰＰ）スパンボンド不織布、ＰＰメルトブローン不織布、および／またはＰＰ電界紡糸不織布材料を含むＰＰ不織布であってもよい。微細孔膜フィルムおよび不織布を、これに限定されないが、接着積層または熱積層を通して、および／または本開示の型押工程もしくは艶出工程を含む、あらゆる方法で組み合わせることができる。
【００２２】
型押しされたＣｅｌｇａｒｄ（登録商標）微細孔膜、特に型押しされたブロック共重合体Ｚシリーズセルガード膜は、顔用ブロッターに非常に適し得る。型押しされたセルガードの顔用ブロッターは柔らかく軽いことが可能であり、高い吸水性が可能である。型押しされたセルガードの顔用ブロッターは、単一層の構成および２重層の構成のどちらでも提供され得る。２重層のセルガードフィルムは、単位面積当たり単一層のセルガードフィルムよりはるかに多くの油を吸収できる。しかし単一層のフィルムが油のある領域と油のない領域との対比をより際立って表すので、単一層のフィルムは吸収性がより高く見えることがある（例えば図１を参照されたい）。油のある領域は細孔内の油の取り込みに起因して透明になることができるのに対して、油のない領域は不透明のままであることが可能である。その対比が大きいほど、使用者にフィルムが多くの油を吸収した印象をより強く与えることができる。単一層のフィルムは迅速に油を吸収することができ、油のある透明領域を示すことができる一方で、２重層のフィルムは、同様の対比を達成するためには油量を２倍吸収しなければならない。型押しする、または艶出しすることなどにより、単一層のフィルムの厚さを低減することは、油をより迅速に浸透できる、またはフィルムを透明にさせるために必要な油の量をより少なくすることにより、視覚的対比をさらに高めることができる（図１参照）。
【００２３】
本明細書に説明された利点のない単一層の顔用ブロッターフィルムは、平坦で平滑な場合にはもろいことがある。このような型押しされないブロッターフィルムが積層されて梱包されると、それらのブロッターフィルムは互いを分離することが難しく、使用者がブロッターフィルムをつかんで自身の顔に押し当てることが容易ではないことがある。不織布とともに、または不織布なしに、本型押しされた微細孔膜ワイプを生成するために、本明細書の説明に従って微細孔膜を艶出しするかつ／または型押しすることにより、恐らく型押しされた／艶出しされたパターン、特に複数のパターンに由来するワイプ厚さの変化のためにワイプがより固くなり、型押しされたパターンに由来するフィルム厚さの変化のために、ワイプの層の間に空隙が生成されることがあるので、ワイプをより固くさせ分離をより容易にさせることができる。圧搾されたまたは艶出しされた部分は細孔がないか、または圧搾されないまたは艶出しされない部分より孔が少ないことがある。
【００２４】
視覚的対比および取扱における利点に加えて、型押しするパターンは、ワイプに非常に優雅に見せることができる顕著な視覚的効果を生成できる。例えば図１に示された花柄を参照されたい。一実施形態では、型押しするロールに、密な間隔の平行線またはフィルムの絹のような外観にさらに寄与できる他の折り目加工されたパターンを設計できる。
【００２５】
型押しする工程および／または艶出しする工程は、パターンのない領域内の膜を部分的に圧搾するものであってもよい（またはその逆も同様）。パターン領域は型押しするロール上に型押しするネガパターン印象によって残すことができ、その元の厚さ、ならびにその特有の乳白色（その白色はフィルムの細孔内の光の散乱に由来する）を保持することができる。これに限定されないが、例えば部分的に圧搾された領域を約１９μｍの元の厚さから約１３μｍの最終厚さに圧搾することができる。低減された厚さと、部分的に圧搾された領域内の密な間隔の平行線または他の折り目加工されたパターンの組合せは、明るい白色の圧搾されていないパターン線に顕著な対比を提供する透光性をもたらすことができる。
【００２６】
加えて本型押しされた微細孔膜ワイプは、型押しされていないワイプに比べて引張強度の実質的な増加を提供できる。以下の表１は、型押しされていない比較試料と比較した、型押しされたワイプの一部の試験結果を示す。
【表１】
0006599426.tif 000002
【００２７】
要するに本発明の型押しされた微細孔膜ワイプの利点は、これに限定されないが、パターンのない領域内で膜を部分的に圧搾するものである型押しによるワイプにおけるパターンの生成と、吸収された皮脂の視覚的対比の、膜の部分的圧搾に由来する透光性による強化と、型押し工程、特に大部分の膜の部分的圧搾による、また透光性領域内の淡い、薄い、平行線または他の折り目加工されたパターンの付与による膜の触覚（すなわち手）の改善と、白色パターン領域と透光性の部分的に圧搾された領域との対比による膜内の顕著な視覚的効果の生成と、細心の注意を要する繊維の感触および外観を与える透光性領域内の淡い、薄い、平行線または他の折り目加工されたパターンの生成によるこの顕著な視覚的効果のさらなる強化と、部分的圧搾によるワイプの引張強度の増加（この向上は縦方向の引張強度および横方向の引張強度の両方ならびに穿刺強度にみられる）など、ならびにそれらの組合せとを含み、非常に多くてもよい。
【００２８】
一実施形態では、本発明の型押しされた微細孔膜ワイプは、皮膚または顔からの油などの皮脂を吸い取るために使用されてもよい。油を吸い取るワイプとして使用される本発明の型押しされた微細孔膜ワイプの一部の所望の特徴には、これに限定されないが、指と顔のどちらにも心地良い感触、指に油性残留物を残すことなく油を吸収すること、吸収した油を可視的に示すこと、また顔用化粧品を汚すあるいは邪魔することなく油を吸収することが含まれる。特に上に収載された第２、第３、および第４の性能測定に関して、本発明の型押しされた微細孔膜ワイプは、Ｊｏｈｎｓｏｎ  ＆  Ｊｏｈｎｓｏｎ製のＣｌｅａｎ  ＆  Ｃｌｅａｒ、ならびに鉱油を含む微細孔ポリプロピレン膜から製造されたＣＶＳ、Ｗａｌｇｒｅｅｎｓ、およびＴａｒｇｅｔなどの小売店チェーン製の自社ブランド商品などの、市販の皮膚ブロッターと同様またはそれより良好に機能することがわかっている。皮脂のブロッターとして型押しされた微細孔膜ワイプの本開示の優れた機能は、それらに固有の親油性および高い多孔性に由来することがある。加えて本開示の型押しされた微細孔膜ワイプは油を含まなくてもよいのに対して、Ｃｌｅａｎ  ＆  Ｃｌｅａｒのブランドおよび他の自社ブランド名で販売されている微細孔ポリプロピレン膜は鉱油を含む。
【００２９】
別の実施形態では、本発明の型押しされた微細孔膜ワイプは、これに限定されないが、眼鏡、電子機器、携帯電話、表示装置、光学機器、カメラのレンズ、顕微鏡のレンズ、および他の精密光学部品などを含む油、指紋ならびに汚れなどの表面を浄化するために使用されてもよい。表面の浄化材として使用される本発明の型押しされた微細孔膜ワイプの一部の所望の特徴は、これに限定されないが、以下のもの、すなわち細心の注意を要する課題のための設計、糸くずが少ないこと、研磨しないこと、心地良い感触、指に油性残留物を残すことなく油を吸収すること、吸収した油を可視的に示すこと、また帯電防止を施すことが含まれてもよい。本開示の型押しされた微細孔膜ワイプは、光学および他の技術要件のための糸くずの出ない化学ワイプとして極めて良好に働くことがわかってきた。表示画面、眼鏡、および同様の表面上の指紋、および汚れなどはほとんどが油性である。それゆえ本型押しされた微細孔膜ワイプは、それらの油吸収特性のためにこれらの表面に対するワイプとして特に良好に働くことができる。また型押しされた微細孔膜ワイプは、感触が非常に柔らかく非常に高い多孔性を有する追加の利益を有することができ、したがってこのようなワイプの吸収特性を高めることができる。糸くずの出ないＫｉｍｔｅｃｈ（登録商標）Ｔｏｕｃｈｓｃｒｅｅｎ  Ｗｉｐｅ（登録商標）の化学ワイプが通常使用される用途と同様に、本型押しされた微細孔膜ワイプ、および特に型押しされた２軸に延伸されたインパクト共重合体膜ワイプ、油を含まないワイプは、クリーンルームのワイプとして、高い精密光学部品用のワイプとして、またはマイクロファイバーの浄化布の代わりに使い捨ての眼鏡用ワイプとして消費者製品においても広い使用を見出すことができた。
【００３０】
一実施形態では、本発明の型押しされた微細孔膜ワイプは、米国特許出願公開第２００７／０１９６６３８号および第２０１１／０２２３４８６号に開示された膜などの、２軸に配向されたＣｅｌｇａｒｄ（登録商標）膜を含むことが可能である。このような２軸に配向された膜は、２軸配向が膜の多孔性を増加させるので、１軸に配向されたＣｅｌｇａｒｄ（登録商標）膜より皮脂のブロッターとしてより良好にすら機能することが好ましいことがある。さらにポリエチレンおよびポリプロピレンのブロック共重合体から製造された２軸に配向されたＣｅｌｇａｒｄ（登録商標）膜は、純ポリプロピレンから製造されたＣｅｌｇａｒｄ（登録商標）膜および微細孔ポリプロピレン膜から製造された市販の皮脂ブロッターのどちらに比べても、格別に心地良い感触であるさらなる利点を有する。しかし本発明は、好ましい２軸に配向された型押しされた微細孔膜ワイプに限定されるのではなく、１軸に配向された、または他の２軸に配向された型押しされた微細孔膜ワイプも、本発明の型押しされた微細孔膜ワイプに使用されてもよい。例えばこれに限定されないが、他の乾式工程、湿式工程、ベータ核化された２軸に配向されたポリプロピレン（ＢＮＢＯＰＰ）工程、または粒子延伸工程（単一プライもしくは多プライまたは単一層もしくは多層）の多孔膜、積層あるいは複合体を使用してもよい。
【００３１】
一実施形態では、型押しされた微細孔膜ワイプは乾式延伸工程によって製造された膜を含んでもよく、また実質的に円形形状の細孔を有してもよく、縦方向の引張強度の横方向の引張強度に対する比が０．５〜４．０の範囲内であってもよい。型押しされた微細孔膜ワイプは、それを通る複数の細孔を有する薄く柔軟な重合体シート、箔、またはフィルムを含んでもよい。
【００３２】
細孔形状について、型押しされたワイプに使用される微細孔膜の細孔は、実質的に円形形状であることを特徴としてもよい。さらに膜の細孔の形状はアスペクト比、すなわち細孔の長さと幅の比によって特徴付けられてもよい。本型押しされたワイプに使用に使用される微細孔膜の一実施形態では、アスペクト比は０．７５〜１．２５の範囲である。
【００３３】
縦方向の引張強度の横方向の引張強度に対する比について、一実施形態ではこの比は０．５〜５．０の間である。
【００３４】
本型押しされた微細孔膜ワイプの少なくとも選択された実施形態で使用される微細孔膜は、さらに以下の特徴、すなわち平均細孔サイズが０．０３〜０．５０ミクロン（μｍ）の範囲内、多孔性は２０〜８０％の範囲内、および／または横方向の引張強度が１７５Ｋｇ／ｃｍ２を超えることを特徴としてもよい。前述の値は例示的値であり、限定を意図するものではなく、したがって本型押しされた微細孔膜ワイプに使用される微細孔膜の代表に過ぎないとみなされるべきである。
【００３５】
本型押しされた微細孔膜ワイプの微細孔膜に使用される重合体は、熱可塑性重合体であることを特徴としてもよい。これらの重合体はさらに半結晶性重合体であることを特徴としてもよい。一実施形態では、半結晶性重合体は２０〜８０％の範囲の結晶性を有する重合体であってもよい。このような重合体は以下の群、すなわちポリオレフィン、フッ化炭素、ポリアミド、ポリエステル、ポリアセタール（またはポリオキシメチレン）、多硫化物、ポリビニルアルコール、それらの共重合体、およびそれらの組合せの群から選択されてもよい。ポリオレフィンは、ポリエチレン（ＬＤＰＥ、ＬＬＤＰＥ、ＨＤＰＥ、ＵＨＭＷＰＥ）、ポリプロピレン（ＰＰ）、ポリブテン、ポリメチルペンテン、それらの共重合体、およびそれらの混合物を含んでもよい。フッ化炭素は、ポリテトラフルオロエチレン（ＰＴＦＥ）、ポリクロロトリフルオロエチレン（ＰＣＴＦＥ）、フッ化エチレンプロピレン（ＦＥＰ）、エチレンクロロトリフルオロエチレン（ＥＣＴＦＥ）、エチレンテトラフルオロエチレン（ＥＴＦＥ）、ポリフッ化ビニリデン（ＰＶＤＦ）、ポリフッ化ビニル（ＰＶＦ）、ペルフルオロアルコキシ（ＰＦＡ）樹脂、それらの共重合体、およびそれらの混合物を含んでもよい。ポリアミドは、これに限定されないが、ポリアミド６、ポリアミド６／６、ナイロン１０／１０、ポリフタルアミド（ＰＰＡ）、それらの共重合体、およびそれらの混合物を含んでもよい。ポリエステルは、ポリエステルテレフタレート（ＰＥＴ）、ポリブチレンテレフタレート（ＰＢＴ）、ポリ−１−４−シクロヘキシレンジメチレンテレフタレート（ＰＣＴ）、ポリエチレンナフタレート（ＰＥＮ）、および液晶重合体（ＬＣＰ）を含んでもよい。多硫化物は、これに限定されないが、ポリフェニレンスルファイド、ポリエチレンスルファイド、それらの共重合体、およびそれらの混合物を含んでもよい。ポリビニルアルコールは、これに限定されないが、エチレンビニルアルコール、それらの共重合体、およびその混合物を含んでもよい。
【００３６】
恐らく好ましい実施形態では、本型押しされた微細孔膜ワイプの微細孔膜に使用される重合体は、インパクト共重合体（エチレンプロピレン（ＥＰＲ）を含むポリプロピレン（ＰＰ））であってもよい。
【００３７】
他の選択された実施形態では、本型押しされたワイプに使用される微細孔膜は他の成分を含んでもよい。例えばそのような成分は、充填剤（ワイプの価格を低減するために使用される不活性粒子であるが、他にはワイプまたはその物理特性の製造に大きな影響を有さない）、帯電防止剤、ブロッキング防止剤、抗酸化剤、および潤滑剤（製造を促進する）などを含んでもよい。
【００３８】
本型押しされたワイプに使用される微細孔膜の他の様々な実施形態では、様々な材料がワイプの特性を修正する、または高めるために重合体に加えられてもよい。このような材料には、これに限定されないが、（１）溶融温度が１３０℃未満のポリオレフィンまたはポリオレフィンオリゴマー、（２）これに限定されないが、炭酸カルシウム、酸化亜鉛、珪藻土、滑石、カオリン、合成シリカ、マイカ、粘土、窒化ホウ素、二酸化ケイ素、酸化チタン、硫酸バリウム、水酸化アルミニウム、および水酸化マグネシウムなど、ならびにそれらの混合物を含む、無機充填剤、（３）これに限定されないが、エチレンプロピレン（ＥＰＲ）、エチレンプロピレンジエン（ＥＰＤＭ）、スチレンブタジエン（ＳＢＲ）、スチレンイソプレン（ＳＩＲ）、エチリデンノルボルネン（ＥＮＢ）、エポキシ、およびポリウレタンならびにそれらの混合物を含む、エラストマー、（４）これに限定されないが、エトキシ化アルコール、第１重合体カルボン酸、グリコール（例えばポリプロピレングリコールおよびポリエステルグリコール）、機能性ポリオレフィンなどを含む、湿潤剤、（５）潤滑剤、例えばシリコーン、フッ素重合体、Ｋｅｍａｍｉｄｅ（登録商標）、オレイン酸アミド、ステアリン酸アミド、エルカ酸アミド、ステアリン酸カルシウム、または他のステアリン酸金属、（６）難燃剤、例えば臭素化難燃剤、リン酸アンモニウム、水酸化アンモニウム、アルミナ三水和物、およびリン酸エステル、（７）架橋剤または結合剤、（８）高分子加工助剤、ならびに／または（９）ポリプロピレンのためのベータ核化剤を含むあらゆるタイプの核化剤が含まれる。
【００３９】
本型押しされた微細孔膜ワイプの微細孔膜は、単一プライまたは多プライ膜であってもよい。多プライの実施形態について、微細孔膜は多プライ膜の１つのプライであってもよく、または本微細孔膜は多プライ膜のすべてのプライであってもよい。微細孔膜が多プライ膜のすべてのプライより少ない場合、多プライ膜は積層工程を介して製造されてもよい。微細孔膜が多プライ膜のすべてのプライである場合、多プライ膜は積層工程または押出工程を介して製造されてもよい。さらに多プライ膜は同じ材料のプライから製造されてもよく、または異なる材料のプライから製造されてもよい。
【００４０】
選択された恐らく好ましい実施形態では、本型押しされた微細孔膜ワイプに使用される微細孔膜は、前駆体膜が２軸に延伸される（すなわち縦方向だけでなく、横縦方向にも延伸される）乾式延伸工程によって製造されてもよい。この工程は、米国特許出願公開第２００７／０１９６６３８号および第２０１１／０２２３４８６号により詳細に論じられており、これらは参照により本明細書に組み込まれ、以下にさらに論じられている。
【００４１】
概して前述の微細孔膜を作成する工程は、非多孔性前駆体を押し出すステップ、次いで非多孔性前駆体を２軸に延伸するステップを含んでもよい。恣意的に非多孔性前駆体は延伸するステップの前にアニーリングされてもよい。一実施形態では、２軸に延伸するステップは、縦方向の延伸、および同時に制御された縦方向の弛緩を伴う横方向の延伸を含む。縦方向の延伸および横方向の延伸は同時であってもよく、または連続してもよい。一実施形態では、縦方向の延伸の後に同時に縦方向を弛緩する横方向の延伸が続く。この工程について以下により詳細に論じる。
【００４２】
押出成形は概して従来型であってもよい（従来型とは乾式延伸工程に対する従来型を指す）。押出機は、（平坦な前駆体のための）スロットダイまたは（パリソン前駆体のための）環状ダイを有してもよい。後者の場合、膨張したパリソン技法を利用してもよい（例えばブローアップ比（ＢＵＲ））。しかし非多孔性前駆体の複屈折は、従来の乾式延伸工程ほど高い必要はないことがある。例えばポリプロピレン樹脂から３５％を超す多孔性の型押しされたワイプのための膜を生成するために、従来の乾式延伸工程では、前駆体の複屈折は０．０１３０より大きくてもよい一方で、本工程ではＰＰ前駆体の複屈折は０．０１００ほど低くてもよい。別の例では、ポリプロピレン樹脂から３５％を超す多孔性の型押しされたワイプのための膜は、前駆体の複屈折が０．０２８０より大きくてもよい一方で、本工程ではＰＥ前駆体の複屈折は０．０２４０ほど低くてもよい。
【００４３】
（恣意的に）アニーリングは、一実施形態ではＴｍ−８０℃〜Ｔｍ−１０℃の温度で実行されてもよく（この場合Ｔｍは重合体の溶融温度である）、別の実施形態ではＴｍ−５０℃〜Ｔｍ−１５℃の温度で実行されてもよい。一部の材料、例えばポリブテンなどの押出成形後に高い結晶性をもつ材料はアニーリングを必要としないことがある。
【００４４】
縦方向の延伸は冷延伸もしくは温延伸、または両方として行われてもよく、また１つのステップまたは複数のステップとして行われてもよい。一実施形態では、冷延伸はＴｍ−５０℃未満で実行されてもよく、別の実施形態では、Ｔｍ−８０℃未満で実行されてもよい。一実施形態では、温延伸はＴｍ−１０℃未満で実行されてもよい。一実施形態では、縦方向の延伸の合計は５０〜５００％の範囲内であってもよく、別の実施形態では１００〜３００％の範囲内であってもよい。縦方向の延伸中、前駆体は横方向に縮小してもよい（従来型）。
【００４５】
横方向の延伸は同時に制御された縦方向の弛緩を含んでもよい。これは前駆体が横方向に延伸される際に、前駆体は同時に制御された方法で縦方向に収縮（すなわち弛緩）できることを意味する。横方向の延伸は、冷ステップ、もしくは温ステップ、または両方の組合せとして行われてもよい。一実施形態では、縦方向の延伸の合計は１００〜１２００％の範囲内であってもよく、別の実施形態では２００〜９００％の範囲内であってもよい。一実施形態では、制御された縦方向の弛緩は５〜８０％の範囲内であってもよく、別の実施形態では１５〜６５％の範囲内であってもよい。一実施形態では、横方向の延伸は複数のステップで実行されてもよい。横方向の延伸中、前駆体は縦方向に収縮できても、できなくてもよい。複数のステップの横方向の延伸の一実施形態では、第１の横方向のステップは、縦方向の弛緩が制御された横方向の延伸の後に、同時に横方向と縦方向の延伸が続き、その後横方向に弛緩し縦方向には延伸も弛緩もしない。
【００４６】
恣意的に前駆体は、縦方向および横方向の延伸後に周知のように熱処理を受けてもよい。
【００４７】
型押しされた微細孔膜ワイプに使用するための前述の微細孔膜および工程は、さらに以下の非限定的な例に示される。
【００４８】
例示
本明細書に報告された厚さ、多孔性、引張強度、およびアスペクト比の試験値は、以下のように測定された、すなわち厚さはＥｍｖｅｃｏ  Ｍｉｃｒｏｇａｇｅ２１０−Ａマイクロメーターを使用してＡＳＴＭ−Ｄ３７４で、多孔性はＡＳＴＭ  Ｄ２８７３で、引張強度はＩｎｓｔｒｏｎ  Ｍｏｄｅｌ４２０１を使用してＡＳＴＭ  Ｄ８８２で、アスペクト比の測定結果はＳＥＭ顕微鏡から取った。
【００４９】
以下の例は、言及したものを除き、従来の乾式延伸技法によって生成された。
【００５０】
例１
ポリプロピレン（ＰＰ）樹脂を２．５インチの押出機を使用して押し出した。押出機の溶融温度は２２１℃であった。重合体溶融物を円形ダイに供給した。ダイの温度を２２０℃に設定し、重合体溶融物を吹込空気で冷却した。押し出された前駆体は厚さ２７μｍ、および複屈性０．０１２０を有した。次いで押し出されたフィルムを１５０℃で２分間アニーリングした。次にアニーリングされたフィルムを室温で２０％に冷延伸した後、２２８％に温延伸し、１４０℃で３２％に弛緩した。縦方向（ＭＤ）に延伸されたフィルムは厚さ１６．４ミクロン（μｍ）、および多孔性２５％を有した。次いでＭＤに延伸されたフィルムを１４０℃で横方向（ＴＤ）に３００％に延伸し、ＭＤに５０％に弛緩した。完成したフィルムは厚さ１４．１ミクロン、および多孔性３７％を有した。完成したフィルムのＴＤの引張強度は５５０Ｋｇ／ｃｍ２であった。
【００５１】
例２
ポリプロピレン（ＰＰ）樹脂を２．５インチの押出機を使用して押し出した。押出機の溶融温度は２２０℃であった。重合体溶融物を円形ダイに供給した。ダイの温度を２００℃に設定し、重合体溶融物を吹込空気で冷却した。押し出された前駆体は厚さ９．５μｍ、および複屈性０．０１６０を有した。ＨＤＰＥ樹脂を２．５インチの押出機を使用して押し出した。押出機の溶融温度は２１０℃であった。重合体溶融物を円形ダイに供給した。ダイの温度を２０５℃に設定し、重合体溶融物を空気で冷却した。押し出された前駆体は厚さ９．５μｍ、および複屈性０．０３３０を有した。２つのＰＰ層および１つのＰＥ層を一緒に積層してＰＰ／ＰＥ／ＰＰの３層フィルムを形成した。積層ロールの温度は１５０℃であった。次いで積層された３層フィルムを１２５℃で２分間アニーリングした。次にアニーリングされたフィルムを室温で２０％に冷延伸した後、１６０％に温延伸し、１１３℃で３５％に弛緩した。ＭＤに延伸されたフィルムは厚さ２５．４ミクロン、および多孔性３９％を有した。次いでＭＤに延伸されたフィルムを１１５℃でＴＤに４００％に延伸しＭＤに３０％に弛緩した。完成したフィルムは厚さ１９．４ミクロン、および多孔性６３％を有した。完成したフィルムのＴＤの引張強度は３５０Ｋｇ／ｃｍ２であった。
【００５２】
例３
ＰＰ樹脂およびＨＤＰＥ樹脂を共押出ダイを使用して押し出して、ＰＰ／ＰＥ／ＰＰの３層フィルムを形成した。ＰＰに対する押出機の溶融温度は２４３℃であり、ＰＥに対する押出機の溶融温度は２１４℃であった。次いで重合体溶融物を共押出ダイに供給した。共押出ダイを１９８℃に設定した。重合体溶融物を吹込空気で冷却した。押し出されたフィルムは厚さ３５．６ミクロンを有した。次いで押し出された前駆体を１２５℃で２分間アニーリングした。次にアニーリングされたフィルムを室温で４５％に冷延伸した後、２４７％に温延伸し、１１３℃で４２％に弛緩した。ＭＤに延伸されたフィルムは厚さ２１．５ミクロン、および多孔性２９％を有した。次いでＭＤに延伸されたフィルムを１１５℃でＴＤに４５０％に延伸し、ＭＤに５０％に弛緩した。完成したフィルムは厚さ１６．３ミクロン、および多孔性５９％を有した。完成したフィルムのＴＤの引張強度は５７０Ｋｇ／ｃｍ２であった。
【００５３】
例４
ＰＰ樹脂およびＨＤＰＥ樹脂を共押出して、例３と同じ方法でＭＤに延伸した。次いでＭＤに延伸されたフィルムを１１５℃でＴＤに８００％に延伸し、ＭＤに６５％に弛緩した。完成したフィルムは厚さ１７．２ミクロン、および多孔性４９％を有した。完成したフィルムのＴＤの引張強度は７３０Ｋｇ／ｃｍ２であった。
【００５４】
例５
ＰＰ樹脂およびＰＥ樹脂を共押出ダイを使用して押し出した。ＰＰに対する押出機の溶融温度は２３０℃であり、ＰＥに対する押出機の溶融温度は２０６℃であった。次いで重合体溶融物を共押出ダイに供給した。共押出ダイを２１０℃に設定した。次いで重合体溶融物を吹込空気で冷却した。押し出されたフィルムは厚さ３６．０ミクロンを有した。次いで押し出された前駆体を１０５℃で２分間アニーリングした。次にアニーリングされたフィルムを２０％に冷延伸した後、１０５℃で１５５％に温延伸し、次いで３５％に弛緩した。次いでＭＤに延伸されたフィルムをＴＤに１１０℃で１４０％に延伸し、ＭＤに２０％に弛緩した。完成したフィルムは厚さ１４．８ミクロン、および多孔性４２％を有した。完成したフィルムのＴＤの引張強度は２８６Ｋｇ／ｃｍ２であった。
【００５５】
例６
ＰＰ樹脂およびＰＥ樹脂を共押出ダイを使用して押し出して、ＰＰ／ＰＥ／ＰＰの３層フィルムを形成した。ＰＰに対する押出機の溶融温度は２４５℃であり、ＰＥに対する押出機の溶融温度は２３０℃であった。次いで重合体溶融物を共押出ダイに供給した。共押出ダイを２２５℃に設定した。重合体溶融物を吹込空気で冷却した。押し出されたフィルムは厚さ２７ミクロン、および複屈性０．０１２０を有した。次いで押し出された前駆体を１１５℃で２分間アニーリングした。次にアニーリングされたフィルムを室温で２２％に冷延伸し、２５４％に温延伸し、１２０℃で２５％に弛緩した（縦方向の延伸の合計は２５１％である）。ＭＤに延伸されたフィルムは厚さ１５ミクロン、および多孔性１６％を有した。次いでＭＤに延伸されたフィルムをＴＤに１３０℃で２６０％に延伸し、ＭＤに５０％に弛緩した後、１３０℃でＭＤに５０％にＴＤに２１６％に同時にそれぞれの方向に延伸し、最後にフィルムをＭＤに堅持し（１００％）、温度１３０℃でＴＤに５７．６％に弛緩できた。完成したフィルムは厚さ７．６ミクロン、および多孔性５２％を有した。完成したフィルムのＴＤの引張強度は５１３Ｋｇ／ｃｍ２であった。
【００５６】
例７
ＰＰ樹脂およびＰＥ樹脂を共押出ダイを使用して押し出して、ＰＰ／ＰＥ／ＰＰの３層フィルムを形成した。ＰＰに対する押出機の溶融温度は２２２℃であり、ＰＥに対する押出機の溶融温度は２２５℃であった。次いで重合体溶融物を共押出ダイに供給した。共押出ダイを２１５℃に設定した。重合体溶融物を吹込空気で冷却した。押し出されたフィルムは厚さ４０ミクロン、および複屈性０．０１１０を有した。次いで押し出された前駆体を１０５℃で２分間アニーリングした。次にアニーリングされたフィルムを室温で３６％に冷延伸し、２６４％に温延伸し、１０９℃で２９％に弛緩した（縦方向の延伸の合計は２７１％である）。ＭＤに延伸されたフィルムは厚さ２３．８ミクロン、および多孔性２９．６％を有した。次いでＭＤに延伸されたフィルムをＴＤに１１０℃で１０３４％に延伸し、ＭＤに７５％に弛緩した。完成したフィルムは厚さ１６．８ミクロン、および多孔性４６％を有した。完成したフィルムのＴＤの引張強度は１０３７Ｋｇ／ｃｍ２であった。
【００５７】
例８
ポリプロピレンベースのインパクト共重合体を押し出してフィルムを形成した。押出機の溶融温度は２４９℃であった。重合体溶融物を２１５℃に設定した押出ダイに供給した。重合体溶融物を吹込空気で冷却した。押し出されたフィルムは厚さ３４μｍ、および複屈性０．０１１６を有した。次いで押し出された前駆体を１５４℃で２分間アニーリングした。次にアニーリングされたフィルムを室温で３０％に冷延伸し、１９０％に温延伸し、１４０℃で６１％に弛緩した（縦方向の延伸の合計は１５９％である）。ＭＤに延伸されたフィルムは厚さ２６ミクロン、および多孔性４０％を有した。次いでＭＤに延伸されたフィルムをＴＤに１５０℃で２６０％に延伸し、ＭＤに５０％に弛緩した後、同時に１５０℃でＭＤに５０％およびＴＤに２１６％にそれぞれ延伸した。
【００５８】
以下の表、表２には、前述の実験結果が要約され、２つの市販の乾式延伸フィルム、すなわちＡ）ＣＥＬＧＡＲＤ（登録商標）２４００（単一プライのポリプロピレン）、およびＢ）ＣＥＬＧＡＲＤ（登録商標）２３２５（３層のポリプロピレン／ポリエチレン／ポリプロピレン）が比較されている。
【表２】
0006599426.tif 000003
【００５９】
少なくとも選択された実施形態、態様または対象では、型押しされた多孔膜ワイプは、メッシュ、スパンボンド、メルトブローン、もしくは電界紡糸または他のマイクロファイバーもしくはナノ繊維材料などの不織布とともに、または不織布なしに、型押しされた微細孔膜であってもよい。少なくとも選択された他の実施形態では、型押しされた微細孔膜ワイプは、ポリエチレンおよび／またはポリプロピレンのインパクト共重合体から製造された、２軸に配向された微細孔膜であってもよい。少なくとも選択された他の実施形態では、型押しされた微細孔膜ワイプは、スパンボンド、メルトブローン、もしくは電界紡糸または他のマイクロファイバーもしくはナノ繊維材料またはポリエチレンの不織布などの、ポリプロピレンまたはポリエチレンの不織布とともに型押しされたポリエチレンおよび／またはポリプロピレンのインパクト共重合体から製造された、２軸に配向された微細孔膜であってもよい。
【００６０】
別の実施形態では、本型押しされた微細孔膜ワイプは、これに限定されないが、スパンボンド不織布材料、メルトブローン不織布材料、または電界紡糸不織布材料を含む、不織布とともに型押しされた微細孔膜フィルムを含んでもよい。本型押しされた微細孔膜ワイプに使用される不織布は、あらゆる所望の材料から製造されてもよい。一実施形態では、不織布は、これに限定されないが、ポリプロピレン（ＰＰ）スパンボンド不織布、ＰＰメルトブローン不織布、またはＰＰ電界紡糸不織布を含む、ＰＰ不織布であってもよい。微細孔膜フィルムおよび不織布は、これに限定されないが、接着積層または熱積層を通して、および／または本開示の型押工程もしくは艶出工程を含む、あらゆる方法で組み合わせることができる。
【００６１】
少なくとも選択された実施形態、態様、または対象によれば、型押しされた微細孔膜ワイプおよび／またはこのように型押しされた微細孔膜ワイプを使用する方法が提供される。型押しされた微細孔膜ワイプは、型押しされた微細孔膜のみ、またはポリプロピレン不織布とともに型押しされた微細孔膜を含んでもよい。この場合、このような不織布は、メッシュ、スパンボンド、メルトブローン、および／または電界紡糸不織布であってもよい。微細孔膜は２軸に配向された微細孔膜であってもよい。２軸に配向された微細孔膜は、ポリエチレンおよび／またはポリプロピレンのブロック共重合体から製造されてもよい。また皮脂を吸い取るためのこのような型押しされた微細孔膜ワイプを製造する（型押しされた前駆体を形成し、その前駆体を個々のワイプに切断し、そのワイプを梱包する）方法、かつ／または使用する方法も企図される。
【００６２】
少なくとも選択された実施形態、態様、または対象では、新規もしくは改良された多孔膜ワイプならびにその製造方法および使用方法、人の皮膚もしくは顔から油を吸い取る際、ならびに／または眼鏡、電子機器、携帯電話、表示装置、光学機器、カメラのレンズ、顕微鏡のレンズ、および他の精密光学部品ならびに／または同様のもののような他の表面から指紋および汚れなどの除去に使用するような、新規もしくは改良された多孔膜ワイプを利用して油を吸い取るための新規もしくは改良された方法が提供される。少なくとも選択された実施形態では、該新規または改良された多孔膜ワイプは、型押しされたまたは艶出しされた微細孔膜ワイプであってもよい。少なくともある特定の実施形態では、型押しされた微細孔膜ワイプは、メッシュ、スパンボンド、メルトブローン、もしくは電界紡糸または他のマイクロファイバーもしくはナノ繊維材料などの、不織布とともに型押しされた微細孔膜であってもよい。少なくとも選択された実施形態では、型押しされた微細孔膜ワイプは、ポリエチレンおよび／もしくはポリプロピレンのインパクト共重合体から製造された、２軸に配向された微細孔膜の片または部分であってもよい。少なくともある特定の実施形態では、型押しされた微細孔膜ワイプは、メッシュ、スパンボンド、メルトブローン、もしくは電界紡糸または他のマイクロファイバーもしくはナノ繊維のポリプロピレンまたはポリエチレンの不織布などの、ポリプロピレンまたはポリエチレンの不織布とともに型押しされた、ポリエチレンおよび／またはポリプロピレンのインパクト共重合体から製造された２軸に配向された微細孔膜の片または部分であってもよい。
【００６３】
本発明は、その精神および基本的特性から逸脱することなく他の形に具現化されてもよく、したがって前述の明細書よりむしろ本発明の範囲を示す添付の特許請求の範囲を参照するべきである。したがって本明細書に例示的に示して開示された本発明は、本明細書に具体的に開示されていないいかなる要素なしに実施されてもよい。
【図１】
0006599426.tif 000004